(57)【要約】【課題】  低温定着性が良く、タッキングやトナー汚染を発生させず、良好な紙揃え性を発現し、現像器内での保存性が良好でトナーの製造方法を提供する。【解決手段】  樹脂粒子を凝集させてトナー粒子内層を形成し、該トナー粒子内層に外層用樹脂粒子を添加してトナー粒子を製造するトナー製造方法であって、以下の（ａ）〜（ｃ）の条件を満足するものであることを特徴とするトナー製造方法。（ａ）外層用樹脂粒子の添加が、トナー粒子内層の円形度の平均値が０．９００以上で行われること、（ｂ）外層用樹脂粒子の添加は複数回行われるものであること、（ｃ）外層用樹脂粒子のガラス転移温度がトナー粒子内層のガラス転移温度よりも高く、その温度差を２〜４５℃とすること。【選択図】        なし【特許請求の範囲】
【請求項１】
樹脂粒子を凝集させてトナー粒子内層を形成し、
該トナー粒子内層に外層用樹脂粒子を添加してトナー粒子を製造するトナー製造方法であって、以下の（ａ）〜（ｃ）の条件を満足するものであることを特徴とするトナー製造方法。
（ａ）外層用樹脂粒子の添加が、トナー粒子内層の円形度の平均値が０．９００以上で行われること、
（ｂ）外層用樹脂粒子の添加は複数回行われるものであること、
（ｃ）外層用樹脂粒子のガラス転移温度がトナー粒子内層のガラス転移温度よりも高く、その温度差を２〜４５℃とすること。
【請求項２】
前記温度差を４〜１５℃とすることを特徴とする請求項１に記載のトナー製造方法。
【請求項３】
前記トナー粒子内層の形成で行われる凝集とトナー粒子の球形化とを並行して進める工程を有することを特徴とする請求項１または２に記載のトナー製造方法。
【発明の詳細な説明】
【技術分野】
【０００１】
本発明は、静電荷現像用のトナー製造方法に関する。
【背景技術】
【０００２】
近年、電子写真方式によるデジタルの画像形成の実施形態として、「必要な時に必要な部数だけ」プリントを行うプリントオンデマンド方式の画像形成方法が注目されてきている。この画像形成方法では、従来の印刷で行う版起しをせずに、数百部程度の出版物を発行したり、宛名を変えながらダイレクトメールや案内状作成を行うことが可能なので、オフセット印刷に代わる有力な画像形成手段として注目されている。
【０００３】
また、デジタルの画像形成では、細線再現性が優れ、高解像性を有するトナー画像の形成が要求されており、この様な要求を満たすトナーとして重合トナーに代表されるケミカルトナーが挙げられ、プリントオンデマンド方式の画像形成装置に重合トナーを搭載することにより、オフセット印刷と同等以上の画質を有するプリント物の作成が可能なものとして期待されている。
【０００４】
また、地球環境保護の視点から画像形成装置のエネルギー消費量を低減させる技術動向があり、例えば、加熱ローラの芯金を薄肉化して熱容量を低減化する技術に代表されるに定着工程での省エネルギー化技術が検討されている。この様な省エネルギー化を達成する手段として、重合トナーを用いることが注目されている。
【０００５】
即ち、重合トナーは、重合工程で粒子の形状や構造の制御を行えるので、様々な機能性をトナー粒子に付与することが可能である。例えば、樹脂相に着色剤を含有させた着色粒子の表面に、樹脂粒子を融着させて樹脂層を形成する工程を経てトナー粒子を製造する技術（例えば、特許文献１参照。）や、トナー含有成分の分散状態や占有状態を制御しながらトナー粒子を形成する技術（例えば、特許文献２参照。）等が挙げられる。
【０００６】
また、分散液中で樹脂粒子を凝集して形成した凝集粒子表面に、微粒子を付着させた後に、微粒子を加熱溶融する工程を経てトナーを製造する技術があり、作製されたトナー粒子が電子写真プロセスでの機械的ストレスの影響を受けずに安定した画像形成を実現していることが開示されている（例えば、特許文献３参照。）。
【０００７】
しかし、これらの文献に開示されたトナーは、トナーの定着特性、とりわけ保存性と定着可能温度のバランスの最適化を図った構成を取っていなかった。
【０００８】
また、前述したプリントオンデマンド方式の画像形成方法では、定着装置より次々と排出されるプリント物をトレイ上に積載したまま画像形成を継続した後、プリント物を束ねて製本を行っている。プリント物を大量に排紙トレイ上に積載した状態にしておくと、プリント物の温度と質量でプリント物のトナー像が隣接する用紙に貼り付いてしまうタッキングの問題がある。製本物は常に用紙が束ねられた状態にあるので、トナー像は良好な定着強度を有するとともにタッキングを発生させないという２つの課題を両立することが重要な課題となる。
【０００９】
また、排紙トレイ上のプリント物はエッジをきれいに揃えて製本が行われるものであるが、トナー像が十分に冷却していない状態では、トナー画像の摩擦の影響で、紙揃えを円滑に行うことが困難であった。従ってプリントオンデマンド方式の画像形成に使用されるトナーには製本物を美しく仕上げる「紙揃え性」が要求されていた。
【００１０】
また、製本物は、熱定着後の放熱性が悪い状態にあり、プリント直後に製本物を扱う顧客が低温火傷を起こすおそれがある。特に、製本装置に代表される後処理装置（フィニッシャ）がコンパクトに設計されると、それだけ放熱しにくい構造となり製本物の温度が下がりにくくなるので、低い定着温度で良好な定着強度が得られることが要求される。
【００１１】
この様に、プリントオンデマンド方式の画像形成方法に使用されるトナーには、タッキング発生の問題がなく、紙揃え性が良好であり、しかも低温定着でも十分な定着強度が得られることが求められている。
【００１２】
さらに、低温定着性のトナーでは、画像形成装置内に投入した状態で経時保管しておくと、環境条件によっては、トナー粒子同士が付着或いは凝集してトナー顆粒を発生し、細線の再現性が難しくなるという問題を有していた。
【特許文献１】特開２００２−１１６５７４号公報
【特許文献２】特開２００２−３５１１４２号公報
【特許文献３】特開平１０−２６８４２号公報
【発明の開示】
【発明が解決しようとする課題】
【００１３】
本発明は、上記問題を鑑みてなされたものであり、プリントオンデマンド方式の画像形成方法に使用可能なトナーの製造方法を提供するもので、低い温度で定着したプリント物を大量に積載した時や、製本時にタッキングやトナー汚染を発生させず、良好な紙揃え性を発現する静電荷像現像用トナーの製造方法を提供することを第１の目的とする。
【００１４】
また、本発明は、画像形成装置に投入後長時間経過しても、現像器内でトナー粒子同士が付着、凝集することのない安定した保存性能を有する静電荷像現像用トナーの製造方法を提供することを第２の目的とする。
【００１５】
さらに、本発明は、画像形成時の転写工程までは高弾性が維持され、定着工程で一転して弾性を低下させて良好な定着性能を発現する静電荷像現像用トナーの製造方法を提供することを第３の目的とする。
【００１６】
さらに、本発明は、トナー画像面の摩擦を低減させてプリント物を積載状態にしても揃え易く製本時の作業性を向上させることを第４の目的とする。
【００１７】
さらに、本発明は、上記性能に優れた静電荷像現像用トナーを安定して製造できる方法を提供することを第５の目的とする。
【課題を解決するための手段】
【００１８】
本発明者等は、トナー粒子の構造に着目すると共に転写工程までは高弾性を維持しながら、定着工程で一転して弾性を低下させて良好な定着性能が発現できる様な機能をトナーに付与させる方法を検討した。そして、トナー粒子を機能分離型の構造になるように作製することで、上述の課題を解消できるものと考えた。即ち、トナー粒子の外層と内層とでは異なる物性を発現するような構造を有するトナー粒子を作製することを考えたのである。
【００１９】
そして、トナー粒子を構成する樹脂と離型剤をそれぞれ選択して、粒子内部に物性の異なる境界領域をどの様に形成させるかという粒子形成方法の検討を行った。
【００２０】
そして、本発明者等は、（ａ）外層用樹脂粒子の添加が、トナー粒子内層の円形度の平均値が０．９００以上で行われること、
（ｂ）外層用樹脂粒子の添加は複数回行われるものであること、
（ｃ）外層用樹脂粒子のガラス転移温度がトナー粒子内層のガラス転移温度よりも高く、その温度差を２〜４５℃とすることにより、本発明に至ったものである。
【００２１】
即ち、本発明では、トナー粒子内層を構成する樹脂粒子の分散液に凝集剤を添加することによりトナー粒子内層を形成し、離型剤を含有した外層用樹脂粒子を分散液の形態で添加し、トナー粒子内層の表面に外層用樹脂粒子を効果的に固着させる工程と球形化する工程を同時に進行させることによりトナー粒子を形成し、当該トナーを用いて画像形成を行うと、転写工程までの段階では、高い弾性を発現してトナー粒子同士が凝集または顆粒化することがなく、定着工程では、低い温度での定着により画像形成が可能であることを見出したものである。
【００２２】
そして、トナー画像を形成したプリント物を積載した時に、トナー画像が隣接する記録媒体上にくっつくことなく、タッキングを発生させず、しかも、良好な紙揃え性能を発現して製本作業を容易にすることを確認した。
【００２３】
この様に、機能積層型のトナー粒子で画像形成を行うとタッキングの発生がなく、良好な紙揃えが可能で製本作業の効率が向上したこと、更には、転写工程から定着工程時でのトナー粒子に高弾性から低弾性への相変換性を付与できるようになった理由は明らかではないが、おそらく、最密充填状態で樹脂トナー粒子内層表面に外層用樹脂粒子が固着すると、トナー粒子の表面領域と内部領域との間の密着性が高くなり、両者間に強い接着性が発現されることにより、これらの効果が発現したものと考えられる。
【００２４】
更に、外層と内層との間に発現された強固な接着力により、定着処理時に先に溶融した内部を構成する樹脂と表面を構成する樹脂がくっついた状態でトナー画像層を形成することにより、表面領域がトナー画像層表面に均一に分散することができたものと推測され、表面相に含有された離型剤がトナー画像表面にまんべんなく行き渡り、トナー外層が離型剤で十分に覆われる様になってタッキングの発生を防ぎ、トナー画像の摩擦を低減したものと推測される。
【００２５】
即ち、本発明の上記目的は下記の構成１〜７により達成された。なお、上記の機能積層型のトナー粒子とは、機能分離型の積層構造を有するトナー粒子のことを言う。
【００２６】
（請求項１）
樹脂粒子を凝集させてトナー粒子内層を形成し、
該トナー粒子内層に外層用樹脂粒子を添加してトナー粒子を製造するトナー製造方法であって、以下の（ａ）〜（ｃ）の条件を満足するものであることを特徴とするトナー製造方法。
（ａ）外層用樹脂粒子の添加が、トナー粒子内層の円形度の平均値が０．９００以上で行われること、
（ｂ）外層用樹脂粒子の添加は複数回行われるものであること、
（ｃ）外層用樹脂粒子のガラス転移温度がトナー粒子内層のガラス転移温度よりも高く、その温度差を２〜４５℃とすること。
【００２７】
（請求項２）
前記温度差を４〜１５℃とすることを特徴とする請求項１に記載のトナー製造方法。
【００２８】
（請求項３）
前記トナー粒子内層の形成で行われる凝集とトナー粒子の球形化とを並行して進める工程を有することを特徴とする請求項１または２に記載のトナー製造方法。
【発明の効果】
【００２９】
本発明によれば、転写工程までは耐熱性を維持しつつ、定着工程では一転して弾性を低下させることが可能な性質のトナーを製造することが可能になった。その結果、低温定着による画像形成時に、定着強度の高いトナー画像が得られる様になったので、タッキングやトナー汚染の発生を防止すると共に、紙揃え性に優れたプリント物の作製が可能となった。とりわけ、定着後のプリント物をそのまま製本加工するプリントオンデマンド方式対応の画像形成装置では、美しい仕上がりの製本物を迅速かつ円滑に作製できるようになった。
【００３０】
また、上記のトナーを画像形成装置に投入後、長期間放置しても現像機内でトナー粒子同士が付着、凝集することがなく、安定した保存性能が発現されると共に何時でも細線再現を正確に行う画像形成を可能にした。
【発明を実施するための最良の形態】
【００３１】
本発明に係るトナー製造方法によれば、転写工程前までは耐熱保存性を有し、しかも低温でも良好な定着性能を発現し、且つ印刷物の耐タッキング性や紙揃え性に優れたトナーを製造することが可能になった。この様に、耐熱保存性と定着性という従来技術では両立が困難な課題を解消することができたのである。
【００３２】
図１は、本発明に係るトナーと従来技術（外層を１回添加したもの）で得られるトナーの構造と定着時のトナーの挙動を示す模式図である。
【００３３】
この様に、本発明に係るトナーが上記課題を両立させることができたのは、製造工程において高いガラス転移温度を有する外層用樹脂を複数回に分けて添加することにより、図１（ａ）に示すような外層用樹脂同士が十分に融着し且つ、十分にトナー粒子内層を被覆しているためと推測される。
【００３４】
外層用樹脂を複数回に分けて添加することで、ガラス転移温度の高い外層が適度な厚みを持って表面に固着して、保存安定性を確保する。そして定着時には熱と圧力を受けることで、その粒子構造は壊れるものの、定着像最表面には高いガラス転移温度を有する外層成分が分布し、低Ｔｇのトナー内層は紙とトナー層の界面、即ち接触面に集中するため、耐熱保管性が良好で、且つ定着強度、紙揃え性／耐タッキング性等を両立できたものと推測される。
【００３５】
一方、図１（ｂ）に示す様に、従来技術によるトナーはトナー粒子内層が外層用樹脂により十分に被覆されておらず、低ガラス転移温度の表面が多く露出しているため、熱及び加圧による定着時、定着像最表面には低いガラス転移温度を有する内層成分が多く分布し、積み重ねられた際、転写したり、タッキングが発生したものと思われる。本発明に係るトナーは定着像表面に分布した外層により、トナー像表面における摩擦を低減させている結果、良好な紙揃え性が発現され、一方、従来法では低ガラス転移温度で平滑な定着像表面が形成され、結果として接触面積が大となり、ガラス転移温度が低いことから、タッキングが起こり、紙揃え性が悪くなるものと思われる。
【００３６】
以下、本発明に係る各構成要素の詳細について、順次説明する。
【００３７】
まず、本発明に係るトナーの製造方法の詳細を説明し、次いで、本発明のトナーの製造方法により製造されたトナーについて説明する。
【００３８】
尚、本発明におけるトナー粒子内層は、本発明に係るトナー粒子の内部領域を構成する着色粒子であり、外層用樹脂粒子は、当該トナー粒子の表面領域を構成するものである（以下、分かりやすくするために、トナー粒子内層にはｍまたはＭを、外層用樹脂粒子にはｓまたはＳを付すこともある。）。
【００３９】
以下、本発明のトナーの製造方法に係る、トナー粒子内層、即ち内層を構成する着色粒子ｍ、トナー粒子内層ｍを含むトナー粒子内層分散液（Ｍ）、該トナー粒子内層ｍへの固着用として用いられる外層用樹脂粒子ｓ、該外層用樹脂粒子ｓを含む外層用樹脂粒子分散液（Ｓ）について説明し、トナー粒子の製造工程の詳細は後述する。
【００４０】
《トナー粒子内層ｍ》
トナー粒子内層ｍは、着色剤を少なくとも含有する体積平均粒径で２．５μｍ〜９．０μｍの樹脂粒子で、必要に応じて離型剤や荷電制御剤を含有することが出来る。
【００４１】
（トナー粒子内層ｍの形成方法）
本発明に係るトナー粒子内層ｍは、樹脂粒子と着色剤を含有する樹脂粒子ｍ′を凝集させて得られることが好ましい。本発明では、トナー粒子内層ｍが所定の円形度０．９００以上の円形度になった時に外層用樹脂粒子分散液（Ｓ）を添加してトナー粒子内層ｍの表面に外層用樹脂粒子ｓを固着させてトナー粒子を形成する。また、前記トナー粒子内層を形成する際にで行われる凝集とトナー粒子の球形化とを並行して進める工程を有することが好ましい。
【００４２】
（トナー粒子内層ｍの粒径）
トナー粒子内層ｍの大きさは、本発明では、体積平均粒径で２．５μｍ〜９．０μｍの範囲のものが用いられるが、好ましくは、３．５μｍ〜７．０μｍである。
【００４３】
ここで、体積平均粒径は、コールターマルチサイザ（コールター・ベックマン社製）やＳＤ−２０００（シスメックス社製）といった電気抵抗式の粒径分布測定装置により測定することが出来る。
【００４４】
（トナー粒子内層ｍの粒径の変動係数）
また、前記トナー粒子内層ｍの体積基準の粒径分布における変動係数は、１４〜２０の範囲になるように調整することが好ましい。ここで、体積基準の粒径分布における変動係数も上記の粒径分布測定装置を用いて求めることが出来る。
【００４５】
トナー粒子内層ｍの体積基準の粒径分布における変動係数を１４〜２０、更に好ましくは１５．５〜１８．５の範囲に調整することにより、変動係数が前記範囲でない場合に比べて、トナーに離型剤を多く含有させることが可能であり、且つ、粒度分布をシャープにすることができる。「粒度分布がシャープ」であることは、帯電性量分布がシャープにする効果が付与されるのみならず、外層用樹脂粒子ｓが均一に無駄なくトナー粒子内層ｍに固着するので好ましい。
【００４６】
（トナー粒子内層ｍの分子量）
トナー粒子内層ｍの分子量としては、後述するトナーの分子量測定と同様に測定（具体的には、ＧＰＣが用いられる）出来るが、重量平均分子量Ｍｗが７０００〜１８５，０００の範囲が好ましく、更に好ましくは１４，０００〜５５，０００の範囲であり、特に好ましくは、１８，０００〜３６，０００である。
【００４７】
《トナー粒子内層分散液（Ｍ）》
本発明に係るトナー粒子内層分散液（Ｍ）の調製方法は、トナー粒子内層ｍが前述した条件を満足するものであれば、特に、限定されないが、トナー粒子内層ｍの表面に外層用樹脂粒子ｓを固着させる観点から乳化会合法で製造することが好ましい。
【００４８】
（トナー粒子内層分散液（Ｍ）のζ電位（ζポテンシャルともいう））
トナー粒子内層分散液（Ｍ）のζ電位は、トナー粒子内層ｍの表面上に外層用樹脂粒子ｓを固着させる時のζ電位（ζポテンシャルともいう）が−２０ｍＶ〜−３０ｍＶに達した時に外層用樹脂粒子分散液（Ｓ）を添加することが好ましく、更に好ましくは、−１５ｍＶ〜−３０ｍＶの範囲に調製されていることが好ましい。
【００４９】
ここで、本発明のトナー粒子内層分散液のζ電位は、ＥＬＳ８００（大塚電子社製）を用いて測定された値を用いる。
【００５０】
（トナー粒子内層ｍの固形分濃度（質量％））
トナー粒子内層ｍのトナー粒子内層分散液（Ｍ）中の固形分濃度は、４質量％〜３５質量％の範囲が好ましく、更に好ましくは、７質量％〜２０質量％の範囲である。
【００５１】
本発明では、トナー粒子内層を形成する際に、凝集と球形化を並行して進めることが好ましい。これは、トナー粒子内層を形成するとき樹脂粒子の凝集と融着（凝集した樹脂粒子間の界面消失）とを同時に行う、或いは並行して行うことによる。即ち、凝集と融着を樹脂のガラス転移温度以上の温度条件下で行うので、樹脂はゴム状態となり、表面張力の作用で球形化が促進される結果、凝集と球形化を並行して進行させることが可能である。
【００５２】
図２に、トナー粒子形成時における粒径と円形度の変化を示す。図中、横軸は時間ｔ、左側の縦軸はトナー粒子内層の平均粒径（ｄ）、右側の縦軸はトナー粒子内層の円形度を、実線が粒径変化、一点鎖線が円形度変化を示す。塩化マグネシウムのような凝集剤を加えて凝集開始時（ｔ＝０）より、樹脂粒子の凝集、融着により、トナー粒子内層の平均粒径ｄは増大する。また、樹脂粒子を構成する樹脂のガラス転移温度以上の温度条件下にあるので、ゴム状態のトナー粒子内層は表面張力の作用で円形度が増大する。図に示す様に、本発明では凝集、融着の進行による粒径の成長と円形度の増大を示すグラフの勾配が同時に向上したものとなる。
【００５３】
尚、図２では、トナー粒子内層が所定の粒径になったとき（ｔ＝ｔ１）、一価の塩例えば食塩を添加するなどにより、凝集と融着を抑制させて粒子成長を抑えた後、ｔ＝ｔ２、ｔ３・・・で外層用樹脂粒子を複数回に分けて添加する工程を経て本発明に係るトナーを作製する。外層用樹脂粒子の添加に伴い樹脂粒子の平均粒径は増大し、円形度は一時的に低下するが、又１に近づくという履歴をたどる。
【００５４】
本発明に係る外層用樹脂粒子分散液（Ｓ）は、重合性単量体を重合して得た外層用樹脂粒子ｓをミセル化して分散させた水系分散液が好ましく用いられる。
【００５５】
外層用樹脂粒子分散液（Ｓ）の製造方法としては、樹脂粒子をミセル化することが可能なものであれば特に限定されず、好ましい製造方法としては、例えば、乳化重合法、ミニエマルジョン重合法、シード重合法が挙げられる。
【００５６】
（トナー粒子内層分散液（Ｍ）に添加する時の外層用樹脂粒子分散液（Ｓ）のｐＨ）
本発明に記載の効果を得るためには、外層用樹脂粒子分散液（Ｓ）のｐＨは７〜１２の範囲に調整されることが必要であるが、好ましくは、ｐＨ８〜９の範囲である。ここで、ｐＨ測定は、２５℃における外層用樹脂粒子分散液（Ｓ）のｐＨを測定するもので、ｐＨ測定装置としては、例えば、水素電極型ｐＨ測定装置（東亜電波社製）が挙げられる。
【００５７】
（外層用樹脂粒子分散液（Ｓ）中の外層用樹脂粒子ｓの粒径及び粒径分布）
本発明のトナーの製造方法では、外層用樹脂粒子ｓをトナー粒子内層ｍに対して強固に固着させるために、特定の大きさ、すなわち、体積基準の体積平均粒径が５１ｎｍ〜２４０ｎｍの範囲にあるものが好ましい。
【００５８】
また、外層用樹脂粒子ｓのトナー粒子内層ｍへの固着強度を高める観点から、二つ以上のピークを有する粒径分布特性を示すように調整することが好ましい。
【００５９】
具体的には、外層用樹脂粒子分散液（Ｓ）に含有される外層用樹脂粒子ｓが、体積基準の粒径分布に基づく体積粒径３．８ｎｍ〜６５９０．６ｎｍの範囲で二つ以上のピークを有する粒径分布特性を示すことが好ましい。
【００６０】
（外層用樹脂粒子ｓの粒径及び粒径分布の測定方法）
外層用樹脂粒子分散液（Ｓ）における、外層用樹脂粒子ｓの体積平均粒径、粒径分布については、レーザドップラー方式の測定装置（例えば、ＵＰＡ１５０（マイクロトラック社製））で測定された数値から求められるものである。
【００６１】
具体的には、分散液にレーザ光を照射して、ラテックスミセル状態で液中を移動する樹脂粒子からの反射光で発生する干渉じまの間隔を測定し、算出することにより粒径分布を測定する。
【００６２】
（外層用樹脂粒子ｓの粒径、粒径分布の調製方法）
本発明では、以下の方法で外層用樹脂粒子ｓの粒径分布を制御可能である。１つは、乳化重合法で外層用樹脂粒子ｓを製造する際に、界面活性剤の種類や添加量をコントロールして大きさの異なるミセル粒子を２種類〜３種類作製しておき、これらを混合して粒径分布を制御する。例えば、界面活性剤の添加量が少ないと粒径を大きくすることが可能である。
【００６３】
また、多段にわたり外層用樹脂粒子ｓを製造する場合、多段重合を大きくして粒度を拡げる方法もある。
【００６４】
（外層用樹脂粒子分散液（Ｓ）のζ電位（ζポテンシャル））
また、トナー粒子内層分散液（Ｍ）のζ電位が上記の範囲に設定した時に、トナー粒子内層分散液（Ｍ）に添加する外層用樹脂粒子分散液（Ｓ）のζ（ゼータ）電位は、−３０ｍＶ〜−１００ｍＶの範囲に調整されることが好ましく、更に好ましくは、−４５ｍＶ〜−７０ｍＶの範囲に調整することである。また、外層用樹脂粒子分散液（Ｓ）のζ電位を前記の範囲に調整することにより、外層用樹脂粒子ｓがトナー粒子内層ｍの表面に向かって移動し、固着する傾向があることを別途確認した。
【００６５】
（外層用樹脂粒子ｓの分子量）
外層用樹脂粒子の分子量としては、後述するトナーの分子量測定と同様に測定（具体的には、ＧＰＣが用いられる）出来るが、重量平均分子量Ｍｗが２０，０００〜４８０，０００の範囲が好ましく、更に好ましくは２５，０００〜５５，０００の範囲であり、特に好ましくは、３０，０００〜５０，０００である。
【００６６】
（外層用樹脂粒子分散液（Ｓ）のｐＨ）
本発明に係る外層用樹脂粒子分散液のｐＨは、外層用樹脂粒子分散液の調製直後は、酸性〜アルカリ性までの範囲をとりうるが、上記のトナー粒子内層ｍ上に外層用樹脂粒子ｓを固着させる工程においては、ｐＨが５〜９の範囲に調整されることが好ましい。
【００６７】
ここで、外層用樹脂粒子分散液（Ｓ）のｐＨの測定は、ガラス電極式水素イオン指示計ＨＭ２０Ｐ（東亜ディー・ケー・ケー製）により行うことができる。
【００６８】
《外層用樹脂粒子ｓのトナー粒子内層分散液（Ｍ）への添加方法》
本発明では、トナー粒子内層ｍを含むトナー粒子内層分散液（Ｍ）に、外層用樹脂粒子ｓを含む外層用樹脂粒子分散液（Ｓ）を加えて、円形度の平均値が０．９００以上のトナー粒子内層ｍの表面に体積平均粒径が５１ｎｍ〜２４０ｎｍの範囲にある外層用樹脂粒子ｓを固着させる工程を経てトナー粒子を製造する。
【００６９】
ここで、固着とは、トナー粒子内層ｍと外層用樹脂粒子ｓとの接着、吸着、静電気的な結合等、粒子間相互の結びつける力が作用してトナー粒子が形成されるのであればよく、特に限定されない。
【００７０】
本発明では、外層用樹脂粒子の添加を複数回に分けて行うことが必要である。これは、トナー粒子内層分散液（Ｍ）に供給される外層用樹脂粒子ｓの添加量を制限することによって、外層用樹脂粒子ｓが遊離粒子とならずにトナー粒子内層ｍに固着し易い環境を形成し、この環境下で固着が確実に行われるので好ましい。
【００７１】
外層用樹脂粒子分散液（Ｓ）中の外層用樹脂粒子ｓが遊離粒子とならずに、トナー粒子内層ｍの表面に確実に固着させる為には、前記外層用樹脂粒子分散液（Ｓ）のζ電位Ｂが−４０ｍＶ〜−７０ｍＶの範囲であり、且つ、前記トナー粒子内層分散液（Ｍ）のζ電位Ａが−１５ｍＶ〜−３０ｍＶの範囲であることが好ましい。
【００７２】
この外層用樹脂粒子ｓがトナー粒子内層ｍの表面に移動、固着が可能な状態で加熱、撹拌を続けると、トナー粒子内層ｍの表面への外層用樹脂粒子ｓの固着が促進される。外層用樹脂粒子ｓのトナー粒子内層ｍの表面への固着の進行は、分散液に５００Ｇ程度の遠心分離を行って液の白濁具合から確認することが可能である。
【００７３】
すなわち、固着の進行に伴って、分散液の白濁が徐々にうすくなり、最終的には白濁が消滅することを目視でも確認することが出来る。
【００７４】
この様に、分散液から白濁が消失した後、粒子が所望の円形度になるまで撹拌を継続した後、分散液を常温に冷却して固着を完了させる。
【００７５】
その後、生成したトナー粒子分散液を固液分離し、得られたトナー粒子を洗浄、固液分離を何回か繰り返した後、乾燥を経てトナー粒子が得られる。
【００７６】
（外層用樹脂粒子分散液（Ｓ）の固形分濃度（質量％））
外層用樹脂粒子ｓの外層用樹脂粒子分散液（Ｓ）中の固形分濃度は、５質量％〜５０質量％の範囲が好ましく、更に好ましくは、２０質量％〜４０質量％の範囲である。
【００７７】
（トナー粒子内層ｍと外層用樹脂粒子ｓが離型剤を含む態様）
本発明のトナーの製造法では、外層用樹脂粒子ｓ層の強度が充分確保されるため、離型剤を含ませたほうが、離型性が高く画像形成システムの信頼性が増す為、トナー粒子内層ｍと外層用樹脂粒子ｓが各々後述する離型剤を含有することが好ましい。
【００７８】
（トナー粒子内層ｍと外層用樹脂粒子ｓのガラス転移温度）
本発明に係るトナー粒子は、トナー粒子内層ｍの表面に外層用樹脂粒子ｓが固着する工程を経て、製造されるが、当該工程において、外層用樹脂粒子ｓのガラス転移温度がトナー粒子内層ｍのガラス転移温度よりも高く、その温度差を２〜４５℃とすることにより、トナー粒子の低温定着性を高めながら、且つ、保存性を同時に向上させることが可能であることが判った。
【００７９】
更に、トナー粒子の低温定着性向上効果と保存性向上効果の両方を満たす観点からは、外層用樹脂粒子ｓのガラス転移温度がトナー粒子内層ｍのガラス転移温度より、２℃〜１５℃高いことが好ましい。
【００８０】
（ガラス転移温度の測定方法）
ここで、ガラス転移温度（Ｔｇ）は、示差走査熱量計ＤＳＣ−７（パーキンエルマー社製）を用いて測定した。測定時、ガラス転移領域におけるＤＳＣサーモグラムのガラス転移温度以下のベースラインの延長線と、ピークの立上がり部分からピークの頂点までの間での最大傾斜を示す接線との交点の温度をガラス転移温度と定めたときの値をいう。
【００８１】
《静電荷像現像用トナーの製造工程》
本発明に係るトナーの製造工程について説明する。
【００８２】
（トナー粒子内層ｍの製造）
ここでは、前述したトナー粒子内層ｍの製造方法について具体的に説明する。
【００８３】
トナー粒子内層ｍは、樹脂と着色剤を少なくとも含有する着色された樹脂粒子であり、体積平均粒径が２．５μｍ〜９μｍの着色粒子であることが好ましい。
【００８４】
本発明に係るトナー粒子内層ｍは、後述する重合性単量体の重合反応により得られた樹脂や市販の各種樹脂を用いることが出来る。また、樹脂を重合反応によって生成するときには、着色剤や離型剤を反応時に共存させてもよく、重合反応後に生成した樹脂に着色剤や離型剤を加えても良い。また、重合反応条件は従来公知の重合反応条件が適用可能である。
【００８５】
《内層を構成する着色粒子の製造方法》
内層を構成する樹脂粒子と、着色剤粒子とを凝集、融着させる（塩析と融着とを同時に起こさせる）ことによって得られたものである。
【００８６】
この凝集、融着により球形化する工程においては、内層樹脂粒子および着色剤粒子とともに、荷電制御剤などの内添剤粒子（数平均一次粒子径が１０ｎｍ〜１０００ｎｍ程度の微粒子）を塩析、凝集、融着球形化させてトナー粒子内層ｍを得てもよい。
【００８７】
着色剤粒子は、表面改質されていてもよい。ここに、表面改質剤としては、従来公知のものを使用することができる。
【００８８】
着色剤粒子は、水性媒体中に分散された状態で塩析、凝集、融着、球形化処理に供される。着色剤粒子が分散される水性媒体は、臨界ミセル濃度（ＣＭＣ）以上の濃度で界面活性剤が溶解されている水溶液を挙げることができる。
【００８９】
ここに界面活性剤としては、多段重合工程で使用した界面活性剤と同一のものを使用することができる。
【００９０】
着色剤粒子の分散処理に使用する分散機は特に限定されないが、好ましくは、高速回転するローターを備えた攪拌装置「クレアミックス（ＣＬＥＡＲＭＩＸ）」（エム・テクニック（株）製）、超音波分散機、機械的ホモジナイザー、マントンゴーリン、圧力式ホモジナイザー等の加圧分散機、ゲッツマンミル、ダイヤモンドファインミル等の媒体型分散機が挙げられる。
【００９１】
内層樹脂粒子と着色剤粒子とを凝集、融着させるためには、内層樹脂粒子および着色剤粒子が分散している分散液中に、臨界凝集濃度以上の凝集剤を添加するとともに、この分散液を、内層樹脂粒子のガラス転移温度（Ｔｇ）以上に加熱することにより得られる。
【００９２】
更に好ましくは、凝集剤により内層樹脂粒子が所望の粒径に達した段階で凝集停止剤が用いられる。その凝集停止剤としては、１価の金属塩、中でも塩化ナトリウムが好ましく用いられる。
【００９３】
凝集、融着させるために好適な温度範囲としては、（Ｔｇ＋１０℃）〜（Ｔｇ＋５０℃）とされ、特に好ましくは（Ｔｇ＋１５℃）〜（Ｔｇ＋４０℃）とされる。また、融着を効果的に行なわせるために、水に無限溶解する有機溶媒を添加してもよい。
【００９４】
ここに凝集、融着の際に使用する「凝集剤」としては、前述のようなアルカリ金属塩およびアルカリ土類金属塩を挙げることができる。
【００９５】
本発明で用いられる塩析、凝集について説明する。
【００９６】
本発明において、「凝集、融着」とは、塩析による粒子の凝集と融着（粒子間の界面消失）とが同時に起こること、または、塩析と融着とを同時に起こさせる行為をいう。
【００９７】
凝集と融着とを同時に行わせるためには、内層樹脂粒子を構成する樹脂のガラス転移温度（Ｔｇ）以上の温度条件下において粒子（内層樹脂粒子、着色剤粒子）を凝集させることが好ましい。
【００９８】
本発明に係るトナーは、着色剤の不存在下において内層樹脂粒子を形成し、当該複合樹脂粒子の分散液に着色剤粒子の分散液を加え、当該内層樹脂粒子と着色剤粒子とを凝集、融着させることによりトナー粒子内層が調製されることが好ましい。
【００９９】
このように、内層樹脂粒子の調製を着色剤の存在しない系で行うことにより、内層樹脂粒子を得るための重合反応が阻害されることない。このため、本発明に係るトナーによれば、優れた耐オフセット性が損なわれることなく、トナーの蓄積による定着装置の汚染や画像汚れを発生させることはない。
【０１００】
本発明においては、このようにして得られたトナー粒子内層ｍの円形度が０．９００以上で、外層用樹脂粒子ｓの分散液（Ｓ）の添加を行うことが必要である。
【０１０１】
また、本発明においては、該外層用樹脂粒子ｓを含有する分散液（Ｓ）の添加は、一度に添加するよりも、複数回に分け、ある間隔を開け、ある程度の時間を掛けて分割添加することが好ましい。該外層用樹脂粒子分散液（Ｓ）の添加の分割回数としては、２〜７回程度が好ましく、工程の負荷や設備上の負荷を考えたとき、３、４回が最も好ましい。外層用樹脂粒子分散液の添加開始から全ての外層用樹脂粒子分散液の添加終了までの時間は、３０分〜数十時間の範囲であればよいが、好ましくは１時間以上１０時間、更に好ましくは、２〜５時間の範囲である。
【０１０２】
トナー粒子内層及びトナー粒子内層の表面に外層用樹脂粒子が固着されたトナー粒子の円形度をモニタリングし、モニタリングの結果に基づいて前記外層用樹脂粒子分散液の添加の開始と停止を行うことが好ましい。
【０１０３】
トナー粒子内層の表面に外層用樹脂粒子が固着されたトナー粒子の円形度をモニタリングし、モニタリングの結果に基づいて界面活性剤水溶液の添加を行うことが好ましい。
【０１０４】
さらに、得られるトナー粒子の表面特性は均質であり、帯電量分布もシャープとなるため、鮮鋭性に優れた画像を長期にわたり形成することができる。このようなトナー粒子間における組成・分子量・表面特性が均質であるトナーによれば、接触加熱方式による定着工程を含む画像形成方法において、画像支持体に対する良好な接着性（高い定着強度）を維持しながら、耐オフセット性および定着ローラへの巻き付き防止性の向上を図ることができ、適度の光沢を有する画像を得ることができる。
【０１０５】
《離型剤》
本発明に係るトナーに用いられる離型剤について説明する。
【０１０６】
本発明に係るトナーを構成する離型剤の含有割合としては、通常１質量％〜３０質量％とされ、好ましくは２質量％〜２０質量％、更に好ましくは３質量％〜１５質量％の範囲である。
【０１０７】
離型剤は低分子量ポリプロピレン（数平均分子量＝１５００〜９０００）や低分子量ポリエチレン等を添加してもよく、好ましい離型剤は下記一般式で表されるエステル系化合物が好ましい。
【０１０８】
一般式
Ｒ1−（ＯＣＯ−Ｒ2）n
式中、ｎは１〜４の整数を表し、好ましくは２〜４、更に好ましくは３〜４であり、特に好ましくは４である。
【０１０９】
Ｒ1、Ｒ2は置換基を有しても良い炭化水素基を示す。
【０１１０】
Ｒ1：炭素数＝１〜４０、好ましくは１〜２０、更に好ましくは２〜５
Ｒ2：炭素数＝１〜４０、好ましくは１６〜３０、更に好ましくは１８〜２６
以下に、上記一般式で表されるエステル化合物の具体例を示すが、本発明はこれらに限定されない。
【０１１１】
【化１】
2005234083.tif 000002
【０１１２】
【化２】
2005234083.tif 000003
【０１１３】
上記一般式で表される離型剤の添加量としては、静電荷像現像用トナー全体に１質量％〜３０質量％、好ましくは２質量％〜２０質量％、さらに好ましくは３質量％〜１５質量％である。
【０１１４】
本発明に係る静電荷像現像用トナーを構成する樹脂成分の好ましい分子量、分子量範囲、ピーク分子量等について説明する。
【０１１５】
《濾過・洗浄工程》
この濾過・洗浄工程では、上記の工程で得られたトナー粒子の分散系からトナー粒子を濾別する濾過処理と、濾別されたトナー粒子（ケーキ状の集合物）から界面活性剤や凝集剤などの付着物を除去する洗浄処理とが施される。
【０１１６】
ここに、濾過処理方法としては、遠心分離法、ヌッチェ等を使用して行う減圧濾過法、フィルタープレス等を使用して行う濾過法など特に限定されるものではない。
【０１１７】
《乾燥工程》
この工程は、洗浄処理されたトナー粒子を乾燥処理する工程である。
【０１１８】
この工程で使用される乾燥機としては、スプレードライヤー、真空凍結乾燥機、減圧乾燥機などを挙げることができ、静置棚乾燥機、移動式棚乾燥機、流動層乾燥機、回転式乾燥機、攪拌式乾燥機などを使用することが好ましい。
【０１１９】
乾燥処理されたトナー粒子の水分は、５質量％以下であることが好ましく、更に好ましくは２質量％以下とされる。
【０１２０】
尚、乾燥処理されたトナー粒子同士が、弱い粒子間引力で凝集している場合には、当該凝集体を解砕処理してもよい。ここに、解砕処理装置としては、ジェットミル、ヘンシェルミキサー、コーヒーミル、フードプロセッサー等の機械式の解砕装置を使用することができる。
【０１２１】
本発明に係るトナー粒子内層ｍ及び外層用樹脂粒子ｓを構成する重合性単量体について説明する。
【０１２２】
（１）疎水性単量体
単量体成分を構成する疎水性単量体としては、特に限定されるものではなく従来公知の単量体を用いることができる。また、要求される特性を満たすように、１種または２種以上のものを組み合わせて用いることができる。
【０１２３】
具体的には、モノビニル芳香族系単量体、（メタ）アクリル酸エステル系単量体、ビニルエステル系単量体、ビニルエーテル系単量体、モノオレフィン系単量体、ジオレフィン系単量体、ハロゲン化オレフィン系単量体等を用いることができる。
【０１２４】
ビニル芳香族系単量体としては、例えば、スチレン、ｏ−メチルスチレン、ｍ−メチルスチレン、ｐ−メチルスチレン、ｐ−メトキシスチレン、ｐ−フェニルスチレン、ｐ−クロロスチレン、ｐ−エチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、２，４−ジメチルスチレン、３，４−ジクロロスチレン等のスチレン系単量体およびその誘導体が挙げられる。
【０１２５】
アクリル系単量体としては、アクリル酸、メタクリル酸、アクリル酸メチル、アクリル酸エチル、アクリル酸ブチル、アクリル酸−２−エチルヘキシル、アクリル酸シクロヘキシル、アクリル酸フェニル、メタクリル酸メチル、メタクリル酸エチル、メタクリル酸ブチル、メタクリル酸ヘキシル、メタクリル酸−２−エチルヘキシル、β−ヒドロキシアクリル酸エチル、γ−アミノアクリル酸プロピル、メタクリル酸ステアリル、メタクリル酸ジメチルアミノエチル、メタクリル酸ジエチルアミノエチル等が挙げられる。
【０１２６】
ビニルエステル系単量体としては、酢酸ビニル、プロピオン酸ビニル、ベンゾエ酸ビニル等が挙げられる。
【０１２７】
ビニルエーテル系単量体としては、ビニルメチルエーテル、ビニルエチルエーテル、ビニルイソブチルエーテル、ビニルフェニルエーテル等が挙げられる。
【０１２８】
モノオレフィン系単量体としては、エチレン、プロピレン、イソブチレン、１−ブテン、１−ペンテン、４−メチル−１−ペンテン等が挙げられる。
【０１２９】
ジオレフィン系単量体としては、ブタジエン、イソプレン、クロロプレン等が挙げられる。
【０１３０】
（２）架橋性単量体
トナー粒子内層ｍ及び外層用樹脂粒子ｓの特性を改良するために架橋性単量体を添加しても良い。架橋性単量体としては、ジビニルベンゼン、ジビニルナフタレン、ジビニルエーテル、ジエチレングリコールメタクリレート、エチレングリコールジメタクリレート、ポリエチレングリコールジメタクリレート、フタル酸ジアリル等の不飽和結合を２個以上有するものが挙げられる。
【０１３１】
（３）酸性極性基を有する単量体
酸性極性基を有する単量体としては、（ａ）カルボキシル基（−ＣＯＯＨ）を有するα，β−エチレン性不飽和化合物及び（ｂ）スルホン基（−ＳＯ3Ｈ）を有するα，β−エチレン性不飽和化合物を挙げることができる。
【０１３２】
（ａ）の−ＣＯＯ基を有するα，β−エチレン性不飽和化合物の例としては、アクリル酸、メタアクリル酸、フマール酸、マレイン酸、イタコン酸、ケイ皮酸、マレイン酸モノブチルエステル、マレイン酸モノオクチルエステル、およびこれらのＮａ、Ｚｎ等の金属塩類等を挙げることができる。
【０１３３】
（ｂ）スルホ基（−ＳＯ3Ｈ基）を有するα，β−エチレン性不飽和化合物の例としてはスルホン化スチレン、そのＮａ塩、アリルスルホコハク酸、アリルスルホコハク酸オクチル、そのＮａ塩等を挙げることができる。
【０１３４】
本発明に係る重合性単量体の重合に用いられる開始剤（重合開始剤ともいう）について説明する。
【０１３５】
本発明に用いられる重合開始剤は水溶性であれば適宜使用が可能である。例えば過硫酸塩（過硫酸カリウム、過硫酸アンモニウム等）、アゾ系化合物（４，４′−アゾビス４−シアノ吉草酸及びその塩、２，２′−アゾビス（２−アミジノプロパン）塩等）、過酸化水素、ベンゾイルパーオキサイド等のパーオキサイド化合物等が挙げられる。
【０１３６】
更に上記重合開始剤は、必要に応じて還元剤と組み合わせレドックス系開始剤とする事が可能である。レドックス系開始剤を用いる事で、重合活性が上昇し重合温度の低下が図れ、更に重合時間の短縮が期待できる。
【０１３７】
重合温度は、重合開始剤の最低ラジカル生成温度以上であればどの温度を選択しても良いが、例えば５０℃から８０℃の範囲が用いられる。又、常温開始の重合開始剤、例えば過酸化水素−還元剤（アスコルビン酸等）の組み合わせを用いる事で室温またはそれに近い温度で重合する事も可能である。
【０１３８】
本発明に用いられる連鎖移動剤について説明する。
【０１３９】
本発明においては、重合性単量体が重合して生成する樹脂粒子の分子量を調整することを目的として、従来公知の一般的に用いられる連鎖移動剤を用いることが可能である。
【０１４０】
連鎖移動剤としては、特に限定されないが、特に、メルカプト基を有する化合物は分子量分布がシャープであるトナーが得られ、保存性、定着強度、耐オフセット性に優れるために好ましく用いられる。例えば、オクタンチオール、ドデカンチオール、ｔｅｒｔ−ドデカンチオール等のメルカプト基を有する化合物が用いられる。
【０１４１】
また、好ましいものとしては、例えば、チオグリコール酸エチル、チオグリコール酸プロピル、チオグリコール酸ブチル、チオグリコール酸ｔ−ブチル、チオグリコール酸２−エチルヘキシル、チオグリコール酸オクチル、チオグリコール酸デシル、チオグリコール酸ドデシル、エチレングリコールのチオグリコール酸エステル、ネオペンチルグリコールのチオグリコール酸エステル、ペンタエリスリトールのチオグリコール酸エステル等を挙げることが出来る。
【０１４２】
中でも、トナー加熱定着時の臭気を抑制する観点から、ｎ−オクチル−３−メルカプトプロピオン酸エステルが好ましく用いられる。
【０１４３】
《着色剤》
本発明に係る着色剤について説明する。
【０１４４】
本発明に係る、イエロー、マゼンタ、シアン及び黒の４色の各々の静電荷像現像用トナー（以下、単にトナーともいう）に係る着色剤は、トナーの帯電の均一性向上の観点から、トナー製造時、上記記載の複合樹脂粒子の塩析、凝集、融着時に樹脂粒子と共に塩析、凝集、融着され、トナー粒子中に含有されることが好ましい。
【０１４５】
本発明に係るトナーを構成する着色剤（複合樹脂粒子との塩析、凝集、融着に供される着色剤粒子）としては、各種の無機顔料、有機顔料、染料等が挙げられる。無機顔料としては、従来公知の黒色顔料や磁性粉等が挙げられる。
【０１４６】
黒トナーの調製に用いられる、黒色の顔料としては、例えば、ファーネスブラック、チャンネルブラック、アセチレンブラック、サーマルブラック、ランプブラック等のカーボンブラックが挙げられ、磁性粉としては、マグネタイト、フェライト等が挙げられる。
【０１４７】
これらの無機顔料は所望に応じて単独または複数を選択併用が可能である。また、無機顔料のトナー中の含有量は２質量％〜２０質量％の範囲が好ましく、更に好ましくは３質量％〜１５質量％の範囲である。
【０１４８】
磁性トナーとして使用する際には、前述のマグネタイトを添加することができる。この場合には所定の磁気特性を付与する観点から、トナー中の含有量は、２０質量％〜１２０質量％であることが好ましい。
【０１４９】
有機顔料及び染料としても従来公知のものを用いることができる。具体的な有機顔料及び染料を以下に例示する。
【０１５０】
マゼンタトナーの調製に用いられる、マゼンタまたはレッド用の有機顔料としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【０１５１】
イエロートナーの調製に用いられる、オレンジまたはイエロー用の有機顔料としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー９３、Ｃ．Ｉ．ピグメントイエロー９４、Ｃ．Ｉ．ピグメントイエロー１３８、Ｃ．Ｉ．ピグメントイエロー１８０、Ｃ．Ｉ．ピグメントイエロー１８５、Ｃ．Ｉ．ピグメントイエロー１５５、Ｃ．Ｉ．ピグメントイエロー１５６等が挙げられる。
【０１５２】
シアントナーの調製に用いられる、グリーンまたはシアン用の有機顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【０１５３】
また、染料としてはＣ．Ｉ．ソルベントレッド１、同４９、同５２、同５８、同６３、同１１１、同１２２、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６０、同７０、同９３、同９５等が挙げられる。これらの染料は単独で用いてもよく、また、複数の染料の混合物として用いてもよい。
【０１５４】
更に、これらの有機顔料及び染料は所望に応じて単独または複数を選択併用する事が可能である。また、上記の有機顔料または染料のトナー中の含有量は、各々、２質量％〜２０質量％の範囲が好ましく、更に好ましくは３質量％〜１５質量％の範囲である。
【０１５５】
《電荷制御剤》
本発明に係るトナーを構成するトナー粒子は、荷電制御剤を含有していてもよい。
【０１５６】
トナー粒子中に含有される荷電制御剤は、外層に含有させるのが好ましく、具体的には、ニグロシン系染料、ナフテン酸または高級脂肪酸の金属塩、アルコキシル化アミン、第４級アンモニウム塩化合物、アゾ系金属錯体、サリチル酸金属塩またはその金属錯体等が挙げられる。
【０１５７】
（トナーの粒径）
本発明に係るトナーの粒径について説明する。
【０１５８】
本発明に係るトナーの粒径は、個数平均粒径で３μｍ〜１０μｍであることが好ましく、更に好ましくは３μｍ〜８μｍとされる。この粒径は、後に詳述するトナーの製造方法において、凝集剤の濃度や有機溶媒の添加量、融着時間、重合体の組成によって制御することができる。
【０１５９】
個数平均粒径が３μｍ〜１０μｍであることにより、定着工程において、飛翔して加熱部材に付着しオフセットを発生させる付着力の大きいトナー微粒子が少なくなり、また、転写効率が高くなってハーフトーンの画質が向上し、細線やドット等の画質が向上する。
【０１６０】
トナーの個数平均粒径は、コールターカウンターＴＡ−II、コールターマルチサイザ（共に、コールターベックマン社製）、ＳＤ２０００（シスメック社製）等を用いて測定することができる。
【０１６１】
本発明においては、コールターマルチサイザを用い、粒度分布を出力するインターフェース（日科機製）、パーソナルコンピュータを接続して使用した。前記コールターマルチサイザにおけるアパーチャとしては１００μｍのものを用いて、２μｍ以上（例えば、２μｍ〜４０μｍ）のトナーの個数分布を測定して粒度分布および平均粒径を算出した。
【０１６２】
（トナー粒子の円形度の平均値）
本発明のトナーの形状は、粒径１μｍ以上のトナー粒子２０００個以上を測定したとき、下記式で示される円形度（形状係数）の平均値が、０．９４〜０．９９、より好ましくは０．９６３〜０．９８１である。
【０１６３】
円形度＝（相当円の周囲長）／（トナー粒子投影像の周囲長）
＝２π×（粒子の投影面積／π）1/2／（トナー粒子投影像の周囲長）
ここで、相当円とは、トナー粒子投影像と同じ面積を有する円のことであり、円相当径とは、該相当円の直径のことである。
【０１６４】
なお、上記円形度の測定方法としては、ＦＰＩＡ−２０００（シスメック社製）により測定することができる。この時、円相当径は下式で定義される。
【０１６５】
円相当径＝２×（粒子の投影面積／π）1/2
（トナーの体積変動係数）
本発明に係るトナーの体積粒度分布および体積変動係数はコールターカウンターＴＡ−IIあるいはコールターマルチサイザ（コールターベックマン社製）で測定される。
【０１６６】
本発明においてはコールターマルチサイザを用い、粒度分布を出力するインターフェース（日科機製）、パーソナルコンピュータを接続して使用した。前記コールターマルチサイザにおいて使用するアパーチャとしては１００μｍのものを用いて、２μｍ以上のトナーの体積、個数を測定して粒度分布および平均粒径を算出した。体積粒度分布とは、粒子径に対するトナー粒子の相対度数を表すものであり、体積平均粒径とは、体積粒度分布におけるメジアン径を表すものである。トナーの「体積粒度分布における体積変動係数」は下記式から算出される。
【０１６７】
体積変動係数（％）＝（Ｓ2／Ｄn）×１００
式中、Ｓ2は体積粒度分布における標準偏差、Ｄnは体積平均粒径（μｍ）を示す。
【０１６８】
本発明に係る静電荷像現像用トナーを構成するトナー粒子の体積変動係数は２７％以下であることが好ましく、更に好ましくは２５％以下である。
【０１６９】
体積変動係数が２７％以下に調整する理由も前記トナー粒子の形状係数の変動係数と同様に、帯電量分布がシャープとなり、転写効率が高くし画質を向上させるためである。
【０１７０】
本発明に係るトナーにおける体積変動係数を制御する方法は特に限定されないが、例えば、トナー粒子を風力により分級する方法も使用できるが、体積変動係数をより小さくするためには液中での分級が効果的である。この液中で分級する方法としては、遠心分離機を用い、回転数を制御してトナー粒子径の違いにより生じる沈降速度差に応じてトナー粒子を分別回収し調製する方法がある。
【０１７１】
《外添剤》
本発明に係る静電荷像現像用トナーに用いられる外添剤について説明する。
【０１７２】
外添剤として使用できる無機微粒子としては、従来公知のものを挙げることができる。具体的には、シリカ微粒子、チタン微粒子、アルミナ微粒子等を好ましく用いることができる。これら無機微粒子は疎水性であることが好ましい。
【０１７３】
シリカ微粒子の具体例としては、日本アエロジル（株）製の市販品Ｒ−８０５、Ｒ−９７６、Ｒ−９７４、Ｒ−９７２、Ｒ−８１２、Ｒ−８０９、ヘキスト（株）製のＨＶＫ−２１５０、Ｈ−２００、キャボット（株）製の市販品ＴＳ−７２０、ＴＳ−５３０、ＴＳ−６１０、Ｈ−５、ＭＳ−５等が挙げられる。
【０１７４】
チタン微粒子の具体例としては、例えば、日本アエロジル（株）製の市販品Ｔ−８０５、Ｔ−６０４、テイカ（株）製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン（株）製の市販品ＴＡ−３００ＳＩ、ＴＡ−５００、ＴＡＦ−１３０、ＴＡＦ−５１０、ＴＡＦ−５１０Ｔ、出光興産（株）製の市販品ＩＴ−Ｓ、ＩＴ−ＯＡ、ＩＴ−ＯＢ、ＩＴ−ＯＣ等が挙げられる。
【０１７５】
アルミナ微粒子の具体例としては、例えば、日本アエロジル（株）製の市販品ＲＦＹ−Ｃ、Ｃ−６０４、石原産業（株）製の市販品ＴＴＯ−５５等が挙げられる。
【０１７６】
上記の外添剤は上述の滑材と同様な添加工程を適用できる。外添剤を添加するために使用される装置としては、タービュラーミキサー、ヘンシエルミキサー、ナウターミキサー、Ｖ型混合機などの種々の公知の混合装置を挙げることができる。
【０１７７】
《現像剤》
本発明に用いられる現像剤について説明する。
【０１７８】
本発明に係るトナーは、一成分現像剤でも二成分現像剤として用いてもよい。
【０１７９】
一成分現像剤として用いる場合は、非磁性一成分現像剤、あるいはトナー中に０．１μｍ〜０．５μｍ程度の磁性粒子を含有させ磁性一成分現像剤としたものがあげられ、いずれも使用することができる。
【０１８０】
また、キャリアと混合して二成分現像剤として用いることができる。この場合は、キャリアの磁性粒子として、鉄、フェライト、マグネタイト等の金属、それらの金属とアルミニウム、鉛等の金属との合金等の従来から公知の材料を用いることが出来る。特にフェライト粒子が好ましい。上記磁性粒子は、その体積平均粒径としては１５μｍ〜１００μｍ、より好ましくは２５μｍ〜８０μｍのものがよい。
【０１８１】
キャリアの体積平均粒径の測定は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
【０１８２】
キャリアは、磁性粒子が更に樹脂により被覆されているもの、あるいは樹脂中に磁性粒子を分散させたいわゆる樹脂分散型キャリアが好ましい。コーティング用の樹脂組成としては、特に限定は無いが、例えば、オレフィン系樹脂、スチレン系樹脂、スチレン−アクリル系樹脂、シリコーン系樹脂、エステル系樹脂或いはフッ素含有重合体系樹脂等が用いられる。また、樹脂分散型キャリアを構成するための樹脂としては、特に限定されず公知のものを使用することができ、例えば、スチレン−アクリル系樹脂、ポリエステル樹脂、フッ素系樹脂、フェノール樹脂等を使用することができる。
【０１８３】
《画像形成方法》
本発明に係るトナーを用いる画像形成方法について説明する。
【０１８４】
本発明に係るトナーは、トナー像が形成された画像形成支持体を、定着装置を構成する加熱ローラーと加圧ローラーとの間に通過させて定着する工程を含む画像形成方法（本発明の画像形成方法）に好適に使用される。
【０１８５】
図３は、本発明の画像形成方法において使用する定着装置の一例を示す断面図であり、図３に示す定着装置は、加熱ローラー１０と、これに当接する加圧ローラー２０とを備えている。なお、図３において、Ｔは転写紙（画像形成支持体）上に形成されたトナー像である。
【０１８６】
加熱ローラー１０は、フッ素樹脂または弾性体からなる被覆層１２が芯金１１の表面に形成されてなり、線状ヒーターよりなる加熱部材１３を内包している。
【０１８７】
芯金１１は、金属から構成され、その内径は１０ｍｍ〜７０ｍｍとされる。芯金１１を構成する金属としては特に限定されるものではないが、例えば鉄、アルミニウム、銅等の金属あるいはこれらの合金を挙げることができる。
【０１８８】
芯金１１の肉厚は０．１ｍｍ〜１５ｍｍとされ、省エネルギーの要請（薄肉化）と、強度（構成材料に依存）とのバランスを考慮して決定される。例えば、０．５７ｍｍの鉄よりなる芯金と同等の強度を、アルミニウムよりなる芯金で保持するためには、その肉厚を０．８ｍｍとする必要がある。
【０１８９】
被覆層１２を構成するフッ素樹脂としては、ＰＴＦＥ（ポリテトラフルオロエチレン）およびＰＦＡ（テトラフルオロエチレン−パーフルオロアルキルビニルエーテル共重合体）などを例示することができる。
【０１９０】
フッ素樹脂からなる被覆層１２の厚みは１０μｍ〜５００μｍとされ、好ましくは２０μｍ〜４００μｍとされる。
【０１９１】
フッ素樹脂からなる被覆層１２の厚みが１０μｍ未満であると、被覆層としての機能を十分に発揮することができず、定着装置としての耐久性を確保することができない。一方、５００μｍを超える被覆層の表面には紙粉によるキズがつきやすく、当該キズ部にトナーなどが付着し、これに起因する画像汚れを発生する問題がある。
【０１９２】
また、被覆層１２を構成する弾性体としては、ＬＴＶ、ＲＴＶ、ＨＴＶなどの耐熱性の良好なシリコーンゴムおよびシリコーンスポンジゴムなどを用いることが好ましい。
【０１９３】
被覆層１２を構成する弾性体のアスカーＣ硬度は、８０°未満とされ、好ましくは６０°未満とされる。
【０１９４】
また、弾性体からなる被覆層１２の厚みは０．１ｍｍ〜３０ｍｍとされ、好ましくは０．１ｍｍ〜２０ｍｍとされる。
【０１９５】
被覆層１２を構成する弾性体のアスカーＣ硬度が８０°を超える場合、および当該被覆層１２の厚みが０．１ｍｍ未満である場合には、定着のニップを大きくすることができず、ソフト定着の効果（例えば、平滑化された界面のトナー層による色再現性の向上効果）を発揮することができない。
【０１９６】
加熱部材１３としては、ハロゲンヒーターを好適に使用することができる。
【０１９７】
加圧ローラー２０は、弾性体からなる被覆層２２が芯金２１の表面に形成されてなる。被覆層２２を構成する弾性体としては特に限定されるものではなく、ウレタンゴム、シリコーンゴムなどの各種軟質ゴムおよびスポンジゴムを挙げることができ、被覆層１２を構成するものとして例示したシリコーンゴムおよびシリコーンスポンジゴムを用いることが好ましい。
【０１９８】
被覆層２２を構成する弾性体のアスカーＣ硬度は、８０°未満とされ、好ましくは７０°未満、更に好ましくは６０°未満とされる。
【０１９９】
また、被覆層２２の厚みは０．１〜３０ｍｍとされ、好ましくは０．１〜２０ｍｍとされる。
【０２００】
被覆層２２を構成する弾性体のアスカーＣ硬度が８０°を超える場合、および被覆層２２の厚みが０．１ｍｍ未満である場合には、定着のニップを大きくすることができず、ソフト定着の効果を発揮することができない。
【０２０１】
芯金２１を構成する材料としては特に限定されるものではないが、アルミニウム、鉄、銅などの金属またはそれらの合金を挙げることができる。
【０２０２】
加熱ローラー１０と加圧ローラー２０との当接荷重（総荷重）としては、通常４０Ｎ〜３５０Ｎとされ、好ましくは５０Ｎ〜３００Ｎ、さらに好ましくは５０Ｎ〜２５０Ｎとされる。この当接荷重は、加熱ローラー１０の強度（芯金１１の肉厚）を考慮して規定され、例えば０．３ｍｍの鉄よりなる芯金を有する加熱ローラーにあっては、２５０Ｎ以下とすることが好ましい。
【０２０３】
また、耐オフセット性および定着性の観点から、ニップ幅としては４〜１０ｍｍであることが好ましく、当該ニップの面圧は０．６×１０5Ｐａ〜１．５×１０5Ｐａであることが好ましい。
【０２０４】
図３に示した定着装置による定着条件の一例を示せば、定着温度（加熱ローラー１０の表面温度）は１００℃〜１９０℃が好ましい。
【実施例】
【０２０５】
以下、実施例により本発明を説明するが本発明はこれらに限定されない。
【０２０６】
実施例１
トナー粒子内層分散液（Ｍ１）と外層用樹脂粒子分散液（Ｓ１）を各々調製した後、前記トナー粒子内層分散液（Ｍ１）と前記外層用樹脂粒子分散液（Ｓ１）とを混合し、トナー粒子内層の表面に外層用樹脂粒子を固着させて、トナー１を作製した。
【０２０７】
〔トナー１の作製〕
１．外層用樹脂粒子（ｓ１）の製造
トナー粒子内層に固着させる外層用樹脂粒子ｓ１を含む外層用樹脂粒子分散液（Ｓ１）を調製した。
【０２０８】
（重合性単量体溶液１−１−１）
下記組成を重合性単量体溶液１−１−１とする。
【０２０９】
スチレン                                                        ２８．４ｇ
ｎ−ブチルアクリレート                                            ８．１ｇ
メタクリル酸                                                      ４．４ｇ
攪拌装置、温度センサー、冷却管、窒素導入装置を取り付けた２０００ｍｌのセパラブルフラスコに、アニオン系界面活性剤（１０２：Ｃ12Ｈ25ＯＳＯ3Ｎａ）２．３ｇをイオン交換水１２００ｇに溶解させ、窒素気流下、攪拌しながら、内温を８０℃に昇温させて、界面活性剤溶液を調製した。前記界面活性剤溶液に、重合開始剤（過硫酸カリウム：ＫＰＳ）３．７ｇをイオン交換水８０ｇに溶解させた開始剤溶液を添加し、温度を７５℃とした後、前記重合性単量体溶液１−１−１を１時間かけて滴下し、滴下終了後、この系を７５℃にて２時間にわたり加熱、攪拌することにより重合（第一段重合）を行い、樹脂粒子を調製した。これを「外層用樹脂粒子（１−１−１）」とする。この外層用樹脂粒子（１−１−１）を構成する樹脂粒子は、３５，０００にピーク分子量を有するものであった。
【０２１０】
（重合性単量体溶液１−１−２）
攪拌装置を取り付けたフラスコ内において、以下の重合性単量体の混合液に離型剤（例示化合物（１９））を３８．４ｇ添加し、８０℃に加温し溶解した。これを、重合性単量体溶液１−１−２とする。
【０２１１】
スチレン                                                        ４９．８ｇ
ｎ−ブチルアクリレート                                          ２０．２ｇ
メタクリル酸                                                      ６．６ｇ
撹拌装置、温度センサー、冷却管を取り付けた２０００ｍｌのセパラブルフラスコに、アニオン性界面活性剤（１０１：Ｃ12Ｈ25（ＯＣＨ2ＣＨ2）2ＯＳＯ3Ｎａ）２．３ｇをイオン交換水５４０ｇに溶解させた界面活性剤溶液を調製した。前記界面活性剤溶液を８０℃に加熱した後、循環経路を有する機械式分散機「クレアミックス（ＣＬＥＡＲＭＩＸ）」（エム・テクニック（株）製）により、重合性単量体溶液１−１−２を２時間混合分散させ、平均分散粒子径６４６ｎｍを有する乳化粒子（油滴）を含む分散液（乳化液）を調製した。次いで、前記分散液（乳化液）に、イオン交換水６００ｍｌと重合開始剤（過硫酸カリウム：ＫＰＳ）２．６ｇをイオン交換水１００ｍｌに溶解させた重合開始剤溶液と、ｎ−オクチル−３−メルカプトプロピオン酸エステル０．３ｇ及び外層用樹脂粒子（１−１−１）を添加し、この系を８０℃にて３時間にわたり加熱攪拌することにより重合（第２段重合）を行い、外層用樹脂粒子（１−１−１）を原料とした樹脂粒子を得た。これを「外層用樹脂粒子（１−１−２）」とする。
【０２１２】
上記で得られた外層用樹脂粒子（１−１−２）に、重合開始剤（ＫＰＳ）３．５ｇをイオン交換水１５０ｍｌに溶解させた開始剤溶液を添加し、次いで、８０℃の温度条件下に、以下の重合性単量体溶液１−１−３を１時間かけて滴下した。
【０２１３】
（重合性単量体溶液１−１−３）
スチレン                                                      １２８．３ｇ
ｎ−ブチルアクリレート                                          ４７．０ｇ
メタクリル酸                                                    １４．４ｇ
ｎ−オクチル−３−メルカプトプロピオン酸エステル                  ３．９ｇ
滴下終了後、２時間にわたり加熱攪拌することにより重合（第３段重合）を行った後、２８℃まで冷却し、外層用樹脂粒子（１−１−２）を原料とした外層用樹脂粒子ｓ１の分散液を得た。この樹脂粒子分散液を外層用樹脂粒子分散液（Ｓ１）と呼ぶ。
【０２１４】
この分散液をサンプリング、乾燥させた後、ガラス転移温度Ｔｇｓを測定した。具体的には、示差走査熱量計を用い、１００℃まで昇温しその温度にて３ｍｉｎ間放置した後、降下温度１０℃／ｍｉｎで室温まで冷却する。次いで、このサンプルを昇温速度１０℃／ｍｉｎで測定した際に、ガラス転移点以下のベースラインの延長線と、変曲後のベースラインの接線との交点をガラス転移温度として測定した。測定装置としては、パーキンエルマー社製のＤＳＣ−７を使用した。測定結果は表１に示す。なお、外層用樹脂粒子ｓ１の分子量は、分子量で８０，０００、３５，０００および１７，０００にピーク分子量を有し、重量平均分子量は３５，０００であった。
【０２１５】
２．トナー粒子内層（ｍ１）の製造
２−１）トナー粒子内層（ｍ１）の原料となるトナー粒子内層用樹脂粒子の製造
（重合性単量体溶液２−１−１）
攪拌装置を取り付けたフラスコ内において、以下の重合性単量体の混合液に離型剤（例示化合物（１９））を９６．０ｇ添加し、８０℃に加温し、溶解した。これを、重合性単量体溶液２−１−１とする。
【０２１６】
スチレン                                                          １７３ｇ
ｎ−ブチルアクリレート                                              ５５ｇ
メタクリル酸                                                        ２３ｇ
一方、撹拌装置、温度センサー、冷却管を取り付けた５０００ｍｌのセパラブルフラスコに、アニオン性界面活性剤（１０１：Ｃ12Ｈ25（ＯＣＨ2ＣＨ2）2ＯＳＯ3Ｎａ）２．５ｇをイオン交換水１３４０ｇに溶解させ界面活性剤溶液を調製した。前記界面活性剤溶液を８０℃に加熱した後、循環経路を有する機械式分散機「クレアミックス（ＣＬＥＡＲＭＩＸ）」（エム・テクニック（株）製）により、重合性単量体溶液２−１−１を２時間混合分散させ、平均分散粒子径４８２ｎｍを有する乳化粒子（油滴）を含む乳化液（分散液）を調製した。
【０２１７】
次いで、イオン交換水１４６０ｍｌを添加した後、重合開始剤（過硫酸カリウム：ＫＰＳ）７．５ｇをイオン交換水１４２ｍｌに溶解させた開始剤溶液と、ｎ−オクタンチオール６．７４ｇとを添加し、この系を８０℃にて３時間にわたり加熱攪拌することにより重合（第一段重合）を行い、トナー粒子内層用樹脂粒子を得た。これを「トナー粒子内層用樹脂粒子（２−１−１）」とする。
【０２１８】
これに、重合開始剤（ＫＰＳ）１１．６ｇをイオン交換水２２０ｍｌに溶解させた開始剤溶液を添加し、次いで、８０℃の温度条件下に、以下の重合性単量体溶液２−１−２を１時間かけて滴下した。
【０２１９】
（重合性単量体溶液２−１−２）
スチレン                                                      ２９１．２ｇ
ｎ−ブチルアクリレート                                        １３２．２ｇ
メタクリル酸                                                    ４２．９ｇ
ｎ−オクタンチオール                                            ７．５１ｇ
滴下終了後、２時間にわたり加熱攪拌することにより重合（第二段重合）を行った後、２８℃まで冷却し、トナー粒子内層用樹脂粒子（２−１−１）を原料としたトナー粒子内層用樹脂粒子（２−１−２）の分散液を得た。
【０２２０】
２−２）トナー粒子内層用樹脂粒子の凝集工程
以下に示す着色剤分散液と上記のトナー粒子内層用樹脂粒子（２−１−２）の分散液を用いて、着色剤粒子とトナー粒子内層用樹脂粒子（２−１−２）との凝集を行った。
【０２２１】
（着色剤分散液の調製）
アニオン系界面活性剤（１０１）５９．０ｇをイオン交換水１６００ｍｌに攪拌溶解し、この溶液を攪拌しながら、Ｃ．Ｉ．Ｐｉｇｍｅｎｔ  Ｂｌｕｅ１５：１  ２８０．０ｇを徐々に添加し、次いで「クレアミックス」（エム・テクニック（株）製）を用いて分散処理することにより、着色剤粒子の分散液を調製した。この着色剤分散液の粒子径は９３ｎｍであった。
【０２２２】
〈凝集工程〉
トナー粒子内層用樹脂粒子（２−１−２）２５９．３ｇ（固形分換算）と、イオン交換水１１２０ｇと、上記の着色剤分散液の２３７ｇとを、温度センサー、冷却管、窒素導入装置、攪拌装置を取り付けた四つ口フラスコに入れ攪拌した。容器内の温度を３０℃に調製した後、５モル／リットルの水酸化ナトリウム水溶液を加えてｐＨを１０に調整した。
【０２２３】
次いで、塩化マグネシウム・６水和物５５．３ｇをイオン交換水５５．３ｍｌに溶解した水溶液を、攪拌下、３０℃にて１０分間かけて添加した。３分間放置した後に昇温を開始し、この系を６０分間かけて９０℃まで昇温し、トナー粒子内層用樹脂粒子（２−１−２）と着色粒子との凝集を行った。これを本発明ではトナー粒子内層ｍ１と呼ぶ。
【０２２４】
攪拌と加熱を続けながら、「コールターカウンターＴＡ−II」（ベックマン・コールター社製）にてトナー粒子内層ｍ１の粒径を測定し、体積平均粒径が５．５μｍになった時点で、塩化ナトリウム１５．３ｇをイオン交換水１００ｍｌに溶解した水溶液を添加して粒子成長を抑制させた。
【０２２５】
トナー粒子内層ｍ１について、外層用樹脂粒子ｓ１と同様にして、ガラス転移温度Ｔｇｍを測定した。測定結果は表１に示す。なお、ＧＰＣ（ゲルパーミエーションクロマトグラフィ）装置を用いて分子量を測定したところ、４４，０００、１５，０００にピーク分子量を有するものであり、重量平均分子量は２６，０００であった。
【０２２６】
３．トナー粒子内層ｍ１に高Ｔｇの外層用樹脂粒子ｓ１を固着させる工程（トナー粒子１の分散液の調製）
３−１）外層用樹脂粒子分散液の添加タイミング
外層用樹脂粒子分散液（Ｓ１）を５モル／リットルの水酸化ナトリウム水溶液を加えてｐＨ８に調製した。外層用樹脂粒子分散液（Ｓ１）のゼータ電位は−４９．４ｍＶであった。
【０２２７】
一方、凝集工程で作製したトナー粒子内層分散液（Ｍ１）の加熱攪拌を約１時間以上継続し、円形度が０．９４４となったところで、上記の外層用樹脂粒子分散液（Ｓ１）の４分の１量ずつ４回に分割して添加し、トナー粒子内層ｍ１表面に外層用樹脂粒子ｓ１を移動させ、融着させた。
【０２２８】
その後、塩化ナトリウム１２３．９ｇをイオン交換水５００ｇに溶解した水溶液を加え、粒子の凝集力を更に弱めた上、９５℃にて更に２時間加熱攪拌を継続し、外層用樹脂粒子ｓ１のトナー粒子内層ｍ１への融着を完全にした。その後、８℃／分の条件で３０℃まで冷却し、塩酸を添加してｐＨ２に調整し、攪拌を停止した。これをトナー粒子１の分散液とする。
【０２２９】
４．固液分離、乾燥、外添剤混合工程
４−１）固液分離、乾燥工程
トナー粒子１の分散液を遠心脱水機にかけ、４０℃のイオン交換水をふりかけながら洗浄し、その後、４０℃の温風で乾燥することによりトナー粒子１を得た。
【０２３０】
４−２）外添剤混合工程
上記のトナー粒子１に、外添剤として疎水性シリカ０．８質量部、疎水性酸化チタン１．０質量部を添加し、ヘンシェルミキサーの回転翼の周速を３０ｍ／秒に設定し２５分間混合した。これによって、トナー粒子１よりなるトナー１を作製した。
【０２３１】
〔トナー２の作製〕
トナー１の作製において、外層用樹脂粒子分散液（Ｓ１）の代わりに、外層用樹脂粒子分散液（Ｓ２）を用い、添加時の分割回数を４回のところを２回にして、円形度が０．９３６となったところで、外層用樹脂粒子分散液（Ｓ２）の添加を開始した以外はトナー１と同様にしてトナー２を作製した。
【０２３２】
外層用樹脂粒子分散液（Ｓ２）の作製にあたっては、重合性単量体溶液１−１−３を下記のとおり変更した。
【０２３３】
スチレン                                                      １２９．０ｇ
ｎ−ブチルアクリレート                                          ４３．０ｇ
メタクリル酸                                                    １４．２ｇ
ｎ−オクチル−３−メルカプトプロピオン酸エステル                  ３．８ｇ
〔トナー３の作製〕
トナー１の作製において、外層用樹脂粒子分散液（Ｓ１）の代わりに、外層用樹脂粒子分散液（Ｓ３）を用い、添加時の分割回数を４回のところを５回にして、円形度が０．９２３となったところで、外層用樹脂粒子分散液の添加を開始した以外はトナー１と同様にしてトナー３を作製した。
【０２３４】
外層用樹脂粒子分散液（Ｓ３）の作製にあたっては、重合性単量体溶液１−１−３を下記のとおり変更した。
【０２３５】
スチレン                                                      １３７．３ｇ
ｎ−ブチルアクリレート                                          ３６．９ｇ
メタクリル酸                                                    １４．４ｇ
ｎ−オクチル−３−メルカプトプロピオン酸エステル                  ３．９ｇ
〔トナー４の作製〕
トナー３の作製において、トナー粒子内層（ｍ１）の作製の重合性単量体溶液２−１−２の代わりに下記組成の重合性単量体溶液を用い、トナー粒子内層（ｍ２）を作製し、外層用樹脂粒子分散液の添加時の分割回数を７回にして、円形度が０．９１８となったところで、外層用樹脂粒子分散液の添加を開始した以外は、トナー３と同様にしてトナー４を作製した。
【０２３６】
スチレン                                                      ２６１．２ｇ
ｎ−ブチルアクリレート                                        １６０．２ｇ
メタクリル酸                                                    ４２．９ｇ
ｎ−オクタンチオール                                            ７．５１ｇ
〔トナー５の作製〕
トナー４の作製において、外層用樹脂粒子分散液（Ｓ１）の代わりに、外層用樹脂粒子分散液（Ｓ５）を用い、添加時の分割回数を４回にして、円形度が０．９００となったところで、外層用樹脂粒子分散液の添加を開始した以外はトナー４と同様にしてトナー５を作製した。
【０２３７】
外層用樹脂粒子分散液（Ｓ５）の作製にあたっては、重合性単量体溶液１−１−３を下記のとおり変更した。
【０２３８】
スチレン                                                      １５２．９ｇ
ｎ−ブチルアクリレート                                          ２４．８ｇ
メタクリル酸                                                    １５．２ｇ
ｎ−オクチル−３−メルカプトプロピオン酸エステル                  ３．８ｇ
〔トナー６の作製〕
トナー１の作製において、外層用樹脂粒子分散液（Ｓ１）の代わりに、外層用樹脂粒子分散液（Ｓ６）を用い、円形度が０．９３６となったところで、外層用樹脂粒子分散液の添加を開始した以外はトナー１と同様にしてトナー６を作製した。
【０２３９】
外層用樹脂粒子分散液（Ｓ６）の作製にあたっては、重合性単量体溶液１−１−３を下記のとおり変更した。
【０２４０】
スチレン                                                      １２７．４ｇ
ｎ−ブチルアクリレート                                          ４８．５ｇ
メタクリル酸                                                    １４．３ｇ
ｎ−オクチル−３−メルカプトプロピオン酸エステル                  ３．９ｇ
〔トナー７の作製〕
トナー１の作製において、外層用樹脂粒子分散液（Ｓ１）の代わりに、外層用樹脂粒子分散液（Ｓ７）を用い、円形度が０．９０３となったところで、外層用樹脂粒子分散液の添加を開始した以外はトナー１と同様にしてトナー７を作製した。
【０２４１】
外層用樹脂粒子分散液（Ｓ７）の作製にあたっては、重合性単量体溶液１−１−３を下記のとおり変更した。
【０２４２】
スチレン                                                      １２４．０ｇ
ｎ−ブチルアクリレート                                          ５３．９ｇ
メタクリル酸                                                    １４．２ｇ
ｎ−オクチル−３−メルカプトプロピオン酸エステル                  ３．８ｇ
〔トナー８の作製〕
トナー４の作製において、外層用樹脂粒子分散液（Ｓ１）の代わりに、外層用樹脂粒子分散液（Ｓ８）を用い、添加時の分割回数を７回のところを４回にして、円形度が０．９３６となったところで、外層用樹脂粒子分散液の添加を開始した以外はトナー４と同様にしてトナー８を作製した。
【０２４３】
外層用樹脂粒子分散液（Ｓ８）の作製にあたっては、重合性単量体溶液１−１−３を下記のとおり変更した。
【０２４４】
スチレン                                                      １５６．９ｇ
ｎ−ブチルアクリレート                                          ２０．８ｇ
メタクリル酸                                                    １４．２ｇ
ｎ−オクチル−３−メルカプトプロピオン酸エステル                  ３．８ｇ
〔トナー９の作製〕
トナー４の作製において、外層用樹脂粒子分散液の添加時の分割回数を７回のところを分割せずに１回とし、円形度が０．９２３となったところで、外層用樹脂粒子分散液の添加を開始した以外はトナー４と同様にしてトナー９を作製した。
【０２４５】
〔トナー１０の作製〕
トナー４の作製において、外層用樹脂粒子分散液の添加時の分割回数を７回のところを４回とし、円形度が０．８９４となったところで、外層用樹脂粒子分散液の添加を開始した以外はトナー４と同様にしてトナー１０を作製した。
【０２４６】
〈トナー粒子内層及び外層用樹脂のガラス転移温度Ｔｇの測定〉
トナー１の作製と同様にして、各トナーの内層及び外層用樹脂をサンプリングして各樹脂のガラス転移温度を測定した。結果を表１に示す。
【０２４７】
〔現像剤の調製〕
上記で得られた各トナーと、下記のキャリアとを混合し、トナー濃度が６質量％となる各現像剤を調製した。
【０２４８】
（キャリアの製造）
（１）フェライト芯材の製造
ＭｎＯ2を１８ｍｏｌ％、ＭｇＯを４ｍｏｌ％、Ｆｅ2Ｏ3を７８ｍｏｌ％を湿式ボールミルで２時間粉砕、混合し乾燥させた後に、９００℃で２時間保持することにより仮焼成し、これをボールミルで３時間粉砕しスラリー化した。分散剤およびバインダーを添加し、スプレードライヤーにより造粒、乾燥し、その後１２００℃で３時間本焼成を行い、抵抗値４．３×１０8Ω・ｃｍのフェライト芯材粒子を得た。
【０２４９】
（２）被覆用樹脂の製造
先ず、界面活性剤として炭素数１２のアルキル基を有するベンゼンスルホン酸ナトリウムを用いた水溶液媒体中の濃度を０．３質量％とした乳化重合法により、シクロヘキシルメタクリレート／メチルメタクリレート（共重合比５／５）の共重合体を合成し、体積平均一次粒径０．１μｍ、重量平均分子量（Ｍｗ）２００，０００、数平均分子量（Ｍｎ）９１，０００、Ｍｗ／Ｍｎ＝２．２、軟化点温度（Ｔｓｐ）２３０℃およびガラス転移温度（Ｔｇ）１１０℃の樹脂粒子を得た。なお、前記樹脂粒子は乳化状態において、水と共沸させ、残存モノマー量を５１０ｐｐｍ以下とした。
【０２５０】
次に、フェライト芯材粒子１００質量部と前記樹脂粒子２質量部とを撹拌羽根付き高速撹拌混合機に投入し、１２０℃で３０分間撹拌混合して機械的衝撃力の作用を利用して体積平均粒径６１μｍの樹脂被覆キャリアを得た。
【０２５１】
得られた各現像剤および該当するトナー及びのその特性を表１に纏めて示す。
【０２５２】
【表１】
2005234083.tif 000004
【０２５３】
〔実写評価〕
得られた各現像剤の評価機としてコニカ社製デジタル複写機Ｋｏｎｉｃａ「Ｓｉｔｉｏｓ８０５０」（コロナ帯電、レーザ露光、反転現像、静電転写、ブレードクリーニング、採用プロセスを有し、プリント速度５０枚／ｍｉｎ）を用い、図３に示す定着装置を用いて下記に示す評価項目を各々評価した。
【０２５４】
定着温度は１０５℃とし、リップル（変動）を±４℃とした。
【０２５５】
〈トナー保存性〉
５５℃８５％ＲＨの環境に２４時間放置し、その後２８メッシュの篩を通過したトナーの質量比で評価した。
【０２５６】
◎：メッシュ通過率  ９５％以上（保存性優良）
○：メッシュ通過率  ８５％以上９５％未満（保存性良好）
△：メッシュ通過率  ６０％以上８５％未満（保存性良）
×：メッシュ通過率  ６０％未満（保存性不良）。
【０２５７】
《タッキング》
画素率１２％の文字原稿を紙温７０℃〜７５℃となるように定着温度（加熱ローラの温度）を設定、両面コピーし、排紙部に５００枚スタックして下記のランク評価を行った。
【０２５８】
◎：全く裏表の張り付きがない
○：かすかに裏表の張り付きがあるように感じられるが実用上問題なし
×：裏表は張り付き、剥がすとぱりぱり音がする
〈定着後Ｚ折部の品質評価〉
画素率１２％の文字原稿をＡ４サイズ５０枚プリントした後、自動Ｚ折装置でＡ３サイズのプリント物を見かけ上Ａ４サイズとなるようＺ折した後、綴じ込み、画像品質を評価した。
【０２５９】
◎：Ｚ折部の貼り付きがなく、折り目部分を擦ってもトナーの落ちがない
○：Ｚ折部の貼り付きがなく、折り目部分を擦すると僅かにトナー落ちがあるが、問題ない
×：Ｚ折部は貼り付き、折り目部分のトナーが落ち、転写紙の一部が露出している。
【０２６０】
〈紙揃え性能評価〉
上記のタッキング評価と同様の温度条件下で、１００枚ずつ５部排紙し、付属の製本装置で製本した。製本装置で下記のランク評価を行った。
【０２６１】
◎：全てのページのエッジが０．２ｍｍ未満のずれで収まり、揃って製本される
○：全てのページにエッジが０．２〜０．５ｍｍのずれで収まり揃って製本される
×：ページのエッジに０．５ｍｍを超えるずれがあり、製本時に不揃いがあった。
【０２６２】
得られた結果を表２に示す。
【０２６３】
【表２】
2005234083.tif 000005
【０２６４】
表２より、本発明のトナーは低温定着性が良好であり、保存性、タッキング性、定着後Ｚ折部の品質、更には紙揃え性能において、比較に対して優れていることがわかる。
【図面の簡単な説明】
【０２６５】
【図１】本発明に係るトナーと従来技術（外層用樹脂を１回添加したもの）で得られるトナーの構造と定着時のトナーの挙動を示す模式図である。
【図２】トナー粒子形成時における粒径と円形度の変化を示す。
【図３】本発明において使用する定着装置の一例を示す断面図を表す。
【符号の説明】
【０２６６】
８  記録材
１０  加熱ローラ
１１  芯金
１２  被覆層
１３  加熱部材
２０  加圧ローラ
２１  芯金
２２  被覆層
Ｔ  記録材上に形成されたトナー像
【図１】
2005234083.tif 000006
【図２】
2005234083.tif 000007
【図３】
2005234083.tif 000008